(57)【要約】  波長200〜370nmでの紫外線透過率を0％にすると共に、内容物が容器に付着し難い遮光容器を提供する。  内容物を収納する遮光容器（100）であり、内容物側から順に、熱可塑性樹脂からなる内層（1）と、無機系紫外線防止剤を含んだ樹脂からなる第１の遮光層（2）と、有機系紫外線吸収剤を含んだ樹脂からなる第２の遮光層（3）と、を少なくとも有することを特徴とする。
2013125515.tif 000002
【特許請求の範囲】
【請求項１】
内容物を収納する遮光容器であって、
前記内容物側から順に、熱可塑性樹脂からなる内層と、無機系紫外線防止剤を含んだ樹脂からなる第１の遮光層と、有機系紫外線吸収剤を含んだ樹脂からなる第２の遮光層と、を少なくとも有する、ことを特徴とする遮光容器。
【請求項２】
前記内層は、前記内容物の成分に対して非低吸着性を有することを特徴とする請求項１記載の遮光容器。
【請求項３】
前記内層は、ガスバリア性を有することを特徴とする請求項１又は２記載の遮光容器。
【請求項４】
前記第２の遮光層よりも外側にさらに最外層を有することを特徴とする請求項１から３のいずれか１項に記載の遮光容器。
【発明の詳細な説明】
【技術分野】
【０００１】
本発明は、内容物に対して紫外線が照射されるのを防止した遮光容器に関し、特に、紫外線照射により成分が変化してしまう内容物を収納するのに好適な遮光容器に関する。
【背景技術】
【０００２】
現在市販されているポリエチレン単層やポリエチレンテレフタレート単層等で構成された容器自体に遮光性能が付与されていないものにおいては、遮光性能をシュリンクフイルムもしくは別袋に付与し、紫外線による内容物の劣化を防止している。【０００３】
しかし、シュリンクフィルムや別袋などの別部材を用いるとコストがかかってしまうために、容器自体に遮光性能を付与した遮光容器が必要視されている。【０００４】
なお、本発明より先に出願された技術文献として、遮光性能を付与した遮光容器について開示された文献がある（例えば、特許文献１（特開平5−139434号公報）、特許文献２（特開平7−40954号公報）、特許文献３（特開2003-341748号公報）参照）。【０００５】
上記特許文献１では、容器を構成するポリエチレンに白色顔料や紫外線吸収剤を配合している。これにより、液体燃料の酸化劣化を防止すると共に液体燃料の内容量の確認を容易に行える容器を可能にしている。【０００６】
また、上記特許文献２では、熱可塑性樹脂（A）からなる（a）層と紫外線吸収剤を含有する熱可塑性樹脂組成物（B）からなる（b）層との２種の層を含み、（b）層を中間層として遮光容器を構成することにしている。これにより、透明性および機械的強度に優れ、290〜320nmより長波長の紫外線を良好に遮断し、かつ紫外線吸収剤が内容物へ移行せず、紫外線吸収剤による金型汚染の少ない遮光容器を可能にしている。【０００７】
また、上記特許文献３では、遮光性を有する顔料を含有する熱可塑性樹脂からなる内層と、該内層とは異なる色相の顔料を含有する熱可塑性樹脂からなる外層と、を備えた容器において、遮光性を有する顔料と、熱可塑性樹脂と、の材料を規定することで、容器外面についての任意の着色と、十分な遮光性と、を両立した容器を可能にしている。
【先行技術文献】
【特許文献】
【０００８】
【特許文献１】特開平５−１３９４３４号公報
【特許文献２】特開平７−４０９５４号公報
【特許文献４】特開２００３−３４１７４８号公報
【発明の概要】
【発明が解決しようとする課題】
【０００９】
上記特許文献１は、容器を構成するポリエチレンに白色顔料や紫外線吸収剤を配合し、波長300〜380nm領域の紫外線の透過減衰率を75％以上にしている。また、上記特許文献２は、290〜320nmより長波長の紫外線を良好に遮断することにしている。しかし、波長290nm未満の紫外線に弱い内容物（目薬等）もあるため、波長290nm未満の紫外線に対しても遮光性を持たせる必要がある。特に、紫外線吸収剤として有機系紫外線吸収剤を使用した場合は、270nm付近で紫外線を透過し易いという問題があり、有機系紫外線吸収剤を使用した場合は、270nm付近の紫外線を遮断することができない。【００１０】
また、上記特許文献３では、波長200nm〜700nmにおける光透過率を3.0％以下にしており、上述した270nm付近の紫外線を遮断することにしている。しかし、上記特許文献３では、遮光性を有する顔料を含有する熱可塑性樹脂からなる内層が内容物と接するように構成しているため、内容物の成分が内層に付着してしまう場合がある。例えば、遮光性を有する顔料として無機系紫外線防止剤を使用した場合は、熱可塑性樹脂の表面が荒れ易くなる。このため、内容物の成分が内層に付着してしまうことになる。【００１１】
本発明は、上記事情に鑑みてなされたものであり、波長200〜370nmでの紫外線透過率を0％にすると共に、内容物が容器に付着し難い遮光容器を提供することを目的とする。
【課題を解決するための手段】
【００１２】
かかる目的を達成するために、本発明は以下の特徴を有することとする。【００１３】
本発明にかかる遮光容器は、
内容物を収納する遮光容器であって、
前記内容物側から順に、熱可塑性樹脂からなる内層と、無機系紫外線防止剤を含んだ樹脂からなる第１の遮光層と、有機系紫外線吸収剤を含んだ樹脂からなる第２の遮光層と、を少なくとも有することを特徴とする。
【発明の効果】
【００１４】
本発明によれば、波長200〜370nmでの紫外線透過率を0％にすると共に、内容物を容器に付着し難くすることができる。
【図面の簡単な説明】
【００１５】
【図１】本実施形態の遮光容器100の層構成例を示す図である。
【図２】遮光容器100の他の層構成例を示す図である。
【図３】実施例の容器の測定結果を示す図である。
【発明を実施するための形態】
【００１６】
＜本実施形態の遮光容器100の概要＞
まず、図１を参照しながら、本実施形態の遮光容器100の概要について説明する。
【００１７】
本実施形態の遮光容器100は、内容物を収納する遮光容器100であり、内容物側から順に、熱可塑性樹脂からなる内層1と、無機系紫外線防止剤を含んだ樹脂からなる第１の遮光層（中間層2に相当）と、有機系紫外線吸収剤を含んだ樹脂からなる第２の遮光層（外層3に相当）と、を少なくとも有することを特徴とする。
【００１８】
本実施形態の遮光容器100は、無機系紫外線防止剤を含んだ樹脂からなる第１の遮光層2と、有機系紫外線吸収剤を含んだ樹脂からなる第２の遮光層3と、を有するため、２つの遮光層2,3で波長200〜370nmでの紫外線透過率を0％にすることができると共に、内容物の視認性を良好にすることができる。例えば、無機系紫外線防止剤を含んだ樹脂を用いて単層で容器を構成した場合は、透明性に乏しく、内容物を視認することができない。その結果、内容物の視認性が悪く、容器の外観も悪くなってしまう。
【００１９】
これに対し、本実施形態の遮光容器100は、無機系、有機系の紫外線吸収剤を各々異なる層に含ませて構成しているため、波長200〜370nmでの紫外線透過率を0％にすることができると共に、容器自体の透明性を劣らせることなく、内容物の視認性を良好にすることができる。
【００２０】
また、本実施形態の遮光容器100は、内容物側から順に、内層1、第１の遮光層2、第２の遮光層3と、を少なくとも有して構成するため、第２の遮光層3を構成する有機系紫外線吸収剤が内容物に移行するのを防止することができる。その結果、有機系紫外線吸収剤と内容物との化学反応を防止すると共に、不純物が内容物に含まれてしまうのを防止することができる。第２の遮光層3を構成する有機系紫外線吸収剤は、樹脂の表面にブリードアウトし易いが、内容物と第２の遮光層3との間に、内層1、第１の遮光層2が介在し、第１の遮光層2に含まれる無機系紫外線防止剤により有機系紫外線吸収剤が内容物側に移行するのを抑制するため、有機系紫外線吸収剤がブリードアウトし、内容物に移行するのを防止することができる。
【００２１】
また、本実施形態の遮光容器100は、内容物と接する層として熱可塑性樹脂からなる内層1を有しているため、内容物が内層1に付着することを防止することができる。内層1を構成する熱可塑性樹脂は、好ましくは内容物の成分における低吸着性を有する樹脂で構成される。例えば、無機系紫外線防止剤を含んだ樹脂からなる第１の遮光層2は表面が荒れ易いため、第１の遮光層2を内容物と接するようにした場合は、第１の遮光層2に内容物が付着し易くなる。これに対し、本実施形態の遮光容器100は、内容物と第１の遮光層2との間に熱可塑性樹脂からなる内層1を介在させているため、内容物が第１の遮光層2に付着することもなく、また、内容物が内層1に付着し難くすることができる。以下、添付図面を参照しながら、本実施形態の遮光容器100について詳細に説明する。
【００２２】
＜遮光容器100の層構成例＞
まず、図１を参照しながら、本実施形態の遮光容器100の層構成例について説明する。
【００２３】
本実施形態の遮光容器100は、内容物を収納する遮光容器100であり、図１に示すように、内層1と、中間層2と、外層3と、を有して構成する。内容物としては、紫外線（波長:200〜370nm）に弱い薬液などを好適に用いることができる。
【００２４】
内層1を構成する熱可塑性樹脂としては、オレフィン系樹脂等が挙げられる。オレフィン系樹脂としては、例えば、ポリエチレン樹脂（高密度ポリエチレン、中密度ポリエチレン、低密度ポリエチレン、直鎖状低密度ポリエチレン）、シクロオレフィンポリマー樹脂、ポリプロピレン樹脂が挙げられる。これらは、１種単独で用いてもよいし、２種以上を併用することも可能である。また、スチレン系樹脂（例えば、ポリスチレン）、ポリエステル系樹脂（例えば、ポリエチレンテレフタレート）、ビニル系樹脂（例えば、ポリ塩化ビニル）、AS樹脂、ABS樹脂等の樹脂を適用することも可能である。
【００２５】
また、本実施形態の内層1を構成する材料としては、ガスバリア性や内容物に含まれる成分の低吸着性を有する樹脂を用いることが好ましい。これにより、内容物の酸化劣化や成分の変化を防止することができる。このような樹脂としては、ポリオレフィン樹脂、ポリエチレンテレフタレート（ＰＥＴ）やポリエチレンナフタレート（ＰＥＮ）等のポリエステル系樹脂、ナイロン６や共重合ナイロン等のポリアミド系樹脂、ポリビニルアルコール（ＰＶＡ）樹脂、エチレン−ビニルアルコール共重合体（ＥＶＯＨ）等のポリビニルアルコール系樹脂、環状オレフィンポリマー（ＣＯＰ）や環状オレフィンコポリマー（ＣＯＣ）等の非晶質ポリオレフィン樹脂等が適用可能である。
【００２６】
なお、内層1としては、上記の材料を単層、あるいは二層以上で構成することができ、例えば、最内層に内容物成分の低吸着性を有する樹脂、隣接する層にガスバリア性に優れた樹脂を用いることで内容物成分の容器への吸着を抑制できるとともに、良好なガスバリア性能を備えることが可能である。
【００２７】
中間層2は、無機系紫外線防止剤を含有した樹脂で構成され、超微粒子の酸化亜鉛、酸化チタン、酸化鉄などが挙げられる。酸化チタンは、粒径0．01〜0.05μmの超微粒子の酸化チタンが透明性の観点で優れるため好ましい。また、酸化鉄は、粒径0.1μm以下のものが少し着色するが透明性の観点で優れるため好ましい。無機系紫外線防止剤の添加量は、0.1〜１5重量％である。添加量が0.1重量%未満では、紫外線の遮断性が乏しく、また、15重量％以上では透明性が劣り、内容物が視認できなくなるため好ましくない。
【００２８】
外層3は、有機系紫外線吸収剤を含有した樹脂で構成され、ベンゾトリアゾール系、ヒドロキシベンゾフェノン系、ベンゾエート系、シアノアクリレート系等が挙げられる。ベンゾトリアゾール系としては、2，5クロロベンゾトリアゾール、2−（5−メチル−2−ヒドロキシフェニル）ベンゾトリアゾール、2−（3−t-ブチル−5−メチル−2−ヒドロキシフェニル）−5−クロロベンゾトリアゾール等が挙げられる。また、ヒドロキシベンゾフェノン系としては、2−ヒドロキシ−4−メチルオキシベンゾフェノン、2−ヒドロキシ−4−オクチロキシベンゾフェノン等が挙げられる。ベンゾエート系としては、2，4−ジ−t−ブチルフェニル−3，5−ジ−t−ブチル−4−ヒドロキシベンゾエート等が挙げられる。有機系紫外線吸収剤の添加量は、0.01〜１重量％である。添加量が0.01重量%未満では、紫外線の吸収性が乏しく、また、1重量％以上では吸収剤がブリードアウトし、外観性や内容物への移行が生じるために好ましくない。
【００２９】
本実施形態の遮光容器100は、層全体の層厚を100％とした場合、内層1は、5〜20％の層厚で構成し、中間層2は、10〜30％の層厚で構成し、外層3は、50〜85％の層厚で構成することが好ましい。
【００３０】
本実施形態の遮光容器100は、無機系紫外線防止剤を含有した樹脂で構成する中間層2と、有機系紫外線吸収剤を含有した樹脂で構成する外層3と、の２つの遮光層2,3を有して構成している。有機系紫外線吸収剤は、波長270nm付近の紫外線を透過し易いため、波長270nm付近の紫外線を透過し難い無機系紫外線防止剤を別の層に含めて２つの遮光層2,3にしている。これにより、波長200〜370nmの紫外線の透過を防止することができる。
【００３１】
また、本実施形態の遮光容器100は、有機系紫外線吸収剤を含有した樹脂で構成する外層3よりも内容物側に、無機系紫外線防止剤を含有した樹脂で構成する中間層2、熱可塑性樹脂からなる内層1を有しているため、外層3を構成する無機系紫外線防止剤が内容物側に移行し、内容物に溶出するのを防止することができる。その結果、有機系紫外線吸収剤の内容物への移行を防止し、内容物に不純物が含有するのを防止することができる。また、中間層2は、無機系紫外線防止剤を含有する樹脂で構成するため、表面が荒れ易く、内容物が付着し易くなっているが、内容物と中間層2との間に熱可塑性樹脂からなる内層1を介在させ、内容物が内層1に付着し難くしている。これにより、内容物が付着し難い遮光容器100を得ることができる。
【００３２】
＜本実施形態の遮光容器100の作用・効果＞
このように、本実施形態の遮光容器100は、内容物側から順に、熱可塑性樹脂からなる内層1と、無機系紫外線防止剤を含んだ樹脂からなる中間層2と、有機系紫外線吸収剤を含んだ樹脂からなる外層3と、を有して構成するため、波長200〜370nmでの紫外線透過率を0％にすると共に、内容物を遮光容器100に付着し難くすることができる。
【００３３】
なお、図１に示す遮光容器100は、内層1、中間層2、外層3の３層で構成することにしている。しかし、図２に示すように、外層3の外側にさらに最外層4を設けることも可能である。
【００３４】
最外層4は、公知の熱可塑性樹脂を適宜用いることができ、例えば内層1と同一の樹脂やオレフィン系樹脂などで構成することができる。図２に示すように、内層1、中間層2、外層3、最外層4の４層で構成する場合は、層全体の層厚を100％とした場合、内層1は、5〜20％の層厚で構成し、中間層2は、10〜20％の層厚で構成し、外層3は、30〜75％の層厚で構成し、最外層4は、10〜30％の層厚で構成することが好ましい。
【００３５】
外層3は、有機系紫外線吸収剤を含んだ樹脂で構成するため、樹脂の表面に有機系紫外線吸収剤がブリードアウトし易い。このため、外層3の外側に最外層4を設けることで、有機系紫外線吸収剤が遮光容器100の外表面に露出するのを防止することができる。なお、有機系紫外線吸収剤の内容物への移行防止を更に強化するために、内層1と外層3との間に最外層4を介在するようにすることも可能である。即ち、内層1よりも外側に最外層4を設けるように構成することも可能である。
【００３６】
（実施例）
次に、本実施形態の遮光容器100の実施例について説明する。なお、以下に示す実施例は一例であり、本実施形態の遮光容器100は以下の実施例に限定するものではない。
【００３７】
＜実施例１＞
遮光容器100を、図１に示すように、内層1,中間層2,外層3で構成し、内層1の厚みを170μm、中間層2の厚みを130μm、外層3の厚みを360μmとし、全体の層厚を660μmとした。
内層1は、LDPE（低密度ポリエチレン）で構成した。
中間層2は、LDPEと無機系紫外線防止剤（酸化亜鉛）とを混合した樹脂で構成した。LDPEと酸化亜鉛とのブレンド率は、LDPE:酸化チタン＝100:3である。
外層3は、LDPEと有機系紫外線吸収剤としてベンゾトリアゾール系紫外線吸収剤（BASFジャパン株式会社  チヌビン３２６）とを混合した樹脂で構成した。LDPEとベンゾトリアゾール系紫外線吸収剤とのブレンド率は、LDPE:ベンゾトリアゾール系紫外線吸収剤＝100:0.25である。
【００３８】
＜実施例２＞
実施例１の内層1の構成をシクロオレフィンポリマーで構成した以外は、実施例１と同様に構成した。
【００３９】
＜実施例３＞
実施例１の内層1の構成をエチレン−ビニルアルコール共重合体で構成した以外は、実施例１と同様に構成した。
【００４０】
＜実施例４＞
遮光容器100を、図２に示すように、内層1,中間層2,外層3,最外層4で構成し、内層1の厚みを170μm、中間層2の厚みを100μm、外層3の厚みを300μm、最外層4の厚みを90μmとし、全体の層厚を660μmとした。
内層1,中間層2,外層3は、実施例１と同様な樹脂で構成し、最外層4は、内層１と同様の樹脂を用いて構成した。
【００４１】
＜比較例１＞
容器を単層で構成した。単層の厚みを660μmとし、全体の層厚を660μmとした。
単層は、LDPEとベンゾトリアゾール系紫外線吸収剤とを混合した樹脂で構成した。LDPEとベンゾトリアゾール系紫外線吸収剤とのブレンド率は、LDPE:ベンゾトリアゾール系紫外線吸収剤＝100:0.25である。
【００４２】
＜比較例２＞
容器を、単層で構成した。単層の厚みを660μmとし、全体の層厚を660μmとした。
単層は、LDPEと無機系紫外線防止剤（酸化チタン）とを混合した樹脂で構成した。LDPEと酸化チタンとのブレンド率は、LDPE:酸化チタン＝100:3である。
【００４３】
＜比較例３＞
遮光容器を、内層,中間層,外層で構成し、内層の厚みを170μm、中間層の厚みを130μm、外層の厚みを360μmとし、全体の層厚を660μmとした。
内層は、LDPEで構成した。
中間層は、LDPEとベンゾトリアゾール系紫外線吸収剤とを混合した樹脂で構成した。LDPEとベンゾトリアゾール系紫外線吸収剤とのブレンド率は、LDPE: ベンゾトリアゾール系紫外線吸収剤＝100:0.25である。
外層は、LDPEと無機系紫外線防止剤（酸化チタン）とを混合した樹脂で構成した。LDPEと酸化チタンとのブレンド率は、LDPE:酸化チタン＝100:3である。
【００４４】
（測定結果）
実施例１〜４、比較例１〜３の容器の測定結果を図３に示す。図３には、容器の遮光性、透明性、溶出性の測定結果を示す。
【００４５】
（遮光性）
実施例１〜４、比較例１〜３の容器の胴部の一部を切り取り、幅9mm×長さ40mmの大きさで厚さが均一の試験片を作成し、その試験片を紫外線吸収スペクトル測定用セルに浸し、水中での波長200〜372nmの透過率を測定した。波長200〜372nmの透過率が0％のものを○とした。それ以外は、×とした。
【００４６】
（透明性）
上記試験片を紫外線吸収スペクトル測定用セルに浸し、水中での波長450nmの透過率を測定した。波長450nmの透過率が20％以上のものを○とした。それ以外は、×とした。
【００４７】
（溶出性）
実施例１〜４、比較例１〜３の容器に目薬を充填し、常温で１週間放置した後に、目薬に不純物が含まれているか解析した。不純物が含まれていないものを○とした。それ以外は、×とした。
【００４８】
図３に示す測定結果から明らかなように、実施例１〜４の容器は、遮光性、透明性、溶出性の全てについて良好な結果が得られた。即ち、無機系紫外線防止剤を含有した樹脂からなる第１の遮光層2と、有機系紫外線吸収剤を含有した樹脂からなる第２の遮光層3と、の２つの遮光層2,3を有することで、波長200〜372nmでの紫外線透過率を0％にすることが判明した。
【００４９】
但し、第２の遮光層3を第１の遮光層2よりも内容物側に設けた場合は、比較例３の測定結果から明らかなように、第２の遮光層3よりも内容物側に内層1を設けたとしても内容物に第２の遮光層3を構成する有機系紫外線吸収剤が移行し、内容物に不純物が含まれてしまうことが判明した。このため、実施例１〜４の容器のように、第１の遮光層2を第２の遮光層3よりも内容物側に設け、その第１の遮光層2よりも内容物側に内層1を設けることが必要であることが判明した。また、実施例１〜４のように、第１の遮光層2よりも内容物側に内層1を設けることで、内容物が内層1に付着し難くなることが判明した。このため、内層1は、熱可塑性樹脂で構成することが好ましいことが判明した。また、実施例３のように、内層1をエチレン−ビニルアルコール共重合体で構成することで、内層1にガスバリア性を付与することができ、内容物の酸化劣化を防止することができることが判明した。また、実施例４のように、外層3の外側に最外層4を設けることで、第２の遮光層3を構成する有機系紫外線吸収剤が容器の表面に露出しないことが判明した。
【００５０】
なお、上述した実施形態及び実施例は、本発明の好適な実施形態及び実施例であり、上記実施形態及び実施例のみに本発明の範囲を限定するものではなく、本発明の要旨を逸脱しない範囲において種々の変更を施した形態での実施が可能である。
【符号の説明】
【００５１】
１００    遮光容器
１    内層
２    中間層
３    外層
４    最外層
【図１】
2013125515.tif 000003
【図２】
2013125515.tif 000004
【図３】
2013125515.tif 000005
【国際調査報告】
2013125515.tif 000006
2013125515.tif 000007